(57)【特許請求の範囲】
【請求項１】
活性炭を含む吸着剤の製造方法であって、吸着剤を複数段階に亘って成型する成型工程を含み、該成型工程における最終段階の成型は最終段階の成型直前の成型によって得られる成型体に対する打錠成型によって行われ、該成型体は０．５ｋｇｆ以上の圧壊強度を有し、ここで、最終段階における成型以外の各段階における成型は打錠成型、油圧押出成型、ペレットミル成型、転動造粒成型および整粒機による成型からなる群から選択される１以上の成型によって行われる、製造方法。
【請求項２】
成型工程を湿式成型によって行う、請求項１に記載の製造方法。
【請求項３】
吸着剤は、打錠成型における臼の深さ方向の吸着剤の長さである粒長の標準偏差が０．０３〜０．２である、請求項１または２に記載の製造方法。
【請求項４】
吸着剤は、打錠成型における臼の深さ方向に直交する、最も短い吸着剤の長さである短径および最も長い吸着剤の長さである長径それぞれの標準偏差が０．０２〜０．１である、請求項１〜３のいずれかに記載の製造方法。
【請求項５】
活性炭は、ヤシ殻、石炭、木質および合成樹脂からなる群から選択される１以上の原料から製造される、請求項１〜４のいずれかに記載の製造方法。
【請求項６】
吸着剤は、その原料としてカルボキシルメチルセルロース、メチルセルロース、ポリビニルアルコール、粘土鉱物、ベントナイト、変性アクリル酸エステル共重合体およびフェノール樹脂からなる群から選択される１以上のバインダーを含む、請求項１〜５のいずれかに記載の製造方法。
【請求項７】
吸着剤は、ガスマスク、溶剤回収装置、脱臭剤または自動車燃料蒸散防止装置に用いる吸着剤である、請求項１〜６のいずれかに記載の製造方法。
【請求項８】
活性炭を含む吸着剤であって、球状、立方体状、直方体状、円柱状、円錐状、円錐台状、多面体状、多角錐状、角錐台状、ドーナツ状、筒状、中空状およびハニカム状からなる群から選択される少なくとも１つの形状を有し、粒長の標準偏差が０．０３〜０．２である、吸着剤。
【請求項９】
粒長に直交する、最も短い吸着剤の長さである短径および最も長い吸着剤の長さである長径それぞれの標準偏差が０．０２〜０．１である、請求項８に記載の吸着剤。
【請求項１０】
請求項８または９に記載の吸着剤を含むガスマスク。
【請求項１１】
請求項８または９に記載の吸着剤を含む溶剤回収装置。
【請求項１２】
請求項８または９に記載の吸着剤を含む脱臭剤。
【請求項１３】
請求項８または９に記載の吸着剤を含む自動車燃料蒸散防止装置。
【発明の詳細な説明】
【技術分野】
【０００１】
本発明は、活性炭を含む吸着剤の製造方法、詳しくは、高い吸着性能を有すると同時に、サイズの均一性の高い、活性炭を含む吸着剤の製造方法に関する。
【背景技術】
【０００２】
活性炭は、各種有害物質、悪臭物質の吸着に優れた能力を有し、従来、家庭用、工業用を問わず多くの分野で吸着剤として使用されている（特許文献１および２）。近年において、この活性炭を含む吸着剤は例えば脱臭剤、空気清浄器や浄水器等において利用されており、その用途はますます拡大している。
【先行技術文献】
【特許文献】
【０００３】
【特許文献１】特開２００５−３１４１４９号公報
【特許文献２】特開２００２−２５３６４９号公報
【発明の概要】
【発明が解決しようとする課題】
【０００４】
しかしながら、このような活性炭を含む吸着剤は、高い吸着性能を発揮するものの、吸着剤のサイズが不均一であることが多い。そのため、このようなサイズの均一性が低い吸着剤を例えばガスマスク等に使用した場合、通気抵抗が高くなるために十分な通気性能が得られないといった問題が生じる。【０００５】
そこで、本発明は、高い吸着性能を有するのと同時に、サイズの均一性の高い、活性炭を含む吸着剤の製造方法を提供することを課題とする。
【課題を解決するための手段】
【０００６】
本発明者らは、活性炭を含む吸着剤の製造方法であって、吸着剤を複数段階に亘って成型する成型工程を含み、成型工程における最終段階の成型は打錠成型によって行われる製造方法によって、上記課題を解決できることを見出し、本発明を完成するに至った。
すなわち、本発明には、以下の好適な実施態様が含まれる。
〔１〕活性炭を含む吸着剤の製造方法であって、吸着剤を複数段階に亘って成型する成型工程を含み、該成型工程における最終段階の成型は打錠成型によって行われる製造方法。
〔２〕成型工程を湿式成型によって行う、前記〔１〕に記載の製造方法。
〔３〕吸着剤は、打錠成型における臼の深さ方向の吸着剤の長さである粒長の標準偏差が０．０３〜０．２である、前記〔１〕または〔２〕に記載の製造方法。
〔４〕吸着剤は、打錠成型における臼の深さ方向に直交する、最も短い吸着剤の長さである短径および最も長い吸着剤の長さである長径それぞれの標準偏差が０．０２〜０．１である、前記〔１〕〜〔３〕のいずれかに記載の製造方法。
〔５〕最終段階における成型以外の各成型が、打錠成型、油圧押出成型、ペレットミル成型、転動造粒成型および整粒機による成型からなる群から選択される１以上の成型である、前記〔１〕〜〔４〕のいずれかに記載の製造方法。
〔６〕活性炭は、ヤシ殻、石炭、木質および合成樹脂からなる群から選択される１以上の原料から製造される、前記〔１〕〜〔５〕のいずれかに記載の製造方法。
〔７〕吸着剤は、その原料としてカルボキシルメチルセルロース、メチルセルロース、ポリビニルアルコール、粘土鉱物、ベントナイト、変性アクリル酸エステル共重合体およびフェノール樹脂からなる群から選択される１以上のバインダーを含む、前記〔１〕〜〔６〕のいずれかに記載の製造方法。
〔８〕吸着剤は、ガスマスク、溶剤回収装置、脱臭剤または自動車燃料蒸散防止装置に用いる吸着剤である、前記〔１〕〜〔７〕のいずれかに記載の製造方法。
〔９〕球状、立方体状、直方体状、円柱状、円錐状、円錐台状、多面体状、多角錐状、角錐台状、ドーナツ状、筒状、中空状およびハニカム状からなる群から選択される少なくとも１つの形状を有し、粒長の標準偏差が０．０３〜０．２である、吸着剤。
〔１０〕粒長に直交する、最も短い吸着剤の長さである短径および最も長い吸着剤の長さである長径それぞれの標準偏差が０．０２〜０．１である、前記〔９〕に記載の吸着剤。
〔１１〕前記〔９〕または〔１０〕に記載の吸着剤を含むガスマスク。
〔１２〕前記〔９〕または〔１０〕に記載の吸着剤を含む溶剤回収装置。
〔１３〕前記〔９〕または〔１０〕に記載の吸着剤を含む脱臭剤。
〔１４〕前記〔９〕または〔１０〕に記載の吸着剤を含む自動車燃料蒸散防止装置。
【発明の効果】
【０００７】
本発明に係る活性炭を含む吸着剤は、優れた吸着性能を有すると同時に、サイズの均一性が高いため、通気抵抗を低下させることができ、そのため例えばガスマスク等に使用した場合に通気性能を向上させることができる。
【発明を実施するための形態】
【０００８】
以下、本発明の実施の形態を説明する。
本発明の活性炭を含む吸着剤の製造方法は、吸着剤を複数段階に亘って成型する成型工程を含み、成型工程における最終段階の成型は打錠成型によって行われる。
【０００９】
本発明において、各段階における成型は、最終段階における成型以外は特に限定されないが、吸着剤の充填密度および硬度の向上の観点から、打錠成型、油圧押出成型、ペレットミル成型、転動造粒成型および整粒機による成型によって行うことが好ましく、打錠成型、油圧押出成型およびペレットミル成型によって行うことがより好ましい。
【００１０】
打錠成型は、従来公知の打錠成型機を用いて行うことができ、例えば（株）菊水製作所製高速回転式錠剤機「クリーンプレス」、（株）畑鉄工所製打錠機「ＡＰ−ＳＳ」、「Ｘ−ＳＳ」、「ＨＩ−ＦＸＢ」、ＲＩＶＡ製ロータリー打錠機「ＰＩＣＣＯＬＡ」、「ＭＩＮＩＰＲＥＳＳ  ＭＩＩ」、モリマシナリー（株）製ロータリープレス「ＸＬ４００」、「ＰＨ３００」等を使用して行うことができる。打錠成型は通常、圧力０．２〜１０ｋＮ、充填深さ５〜３０ｍｍにおいて行うことができる。また、通常室温において打錠成型を行うが、加熱下および冷却下において行ってもよい。
【００１１】
油圧押出成型は、従来公知の油圧押出機を用いることができ、例えばＴＡＩＹＯ社製２ＦＹ１００Ｂ１４０Ｂ３０−ＡＢ等を使用して行うことができる。
【００１２】
ペレットミル成型は、従来公知のペレットミルを用いることができ、例えば上田鉄工社製１０ＨＰペレットミル等を使用して行うことができる。
【００１３】
転動造粒成型は、従来公知の転動造粒装置を用いることができ、例えばダルトン社製「マルメライザー」、深江パウテック社製「ハイスピードミキサー」等を使用して行うことができる。
【００１４】
整粒機は、従来公知の転動造粒装置を用いることができ、例えば株式会社菊水製作所製ＯＧ−１型等を使用して行うことができる。
【００１５】
打錠成型前の成型体は、密度の高いものが打錠成型に適している。密度の高いものが打錠成型に適している理由として、密度の高い成型体は打錠成型金型への材料充填性が良いために安定した充填密度および均一なサイズの打錠成型品が得られる。
【００１６】
一方で、成型体の密度が低いと打錠成型金型への材料充填性が悪くなるために安定した充填密度および均一なサイズの打錠成型品が得られない。
【００１７】
したがって、前述した打錠成型前の成型方法としては密度の高い成型体が得られる打錠成型、油圧押出成型あるいはペレットミル成型が含まれることがより好ましい。
【００１８】
本発明における活性炭は、非溶融性固体炭素質材料を主原料とする活性炭である。ここで、「非溶融性」とは、原料を造粒し、不融化するまでの条件においてそれ自体が溶融して液体にならないことを意味する。言い換えれば、本発明の原料となる炭素質材料は、融点または分解点が３００℃以上である。また、「炭素質材料」とは、その主成分が炭素からなることを意味し、通常、乾燥して水を除いた後の全重量の６０％以上が炭素原子であるものを言う。また、「主原料とする」とは不融化、炭化前の炭素量の５０重量％以上、好ましくは７０重量％以上が上記固体炭素質材料に由来することを意味する。
【００１９】
本発明における活性炭の原料となる非溶融性固体炭素質材料としては特に制限されず、例えばヤシ殻、パームヤシ、果実の種、鋸屑、ユーカリ、松等の木質、各種植物系原料、竹炭、各種の石炭、例えば無煙炭、瀝青炭等、またはフェノール樹脂等の合成樹脂等、種々のものを挙げることができるが、入手が容易で種々の特性を有する活性炭を製造できることから、ヤシ殻、石炭、木質または合成樹脂が好ましい。中でも、有害不純物を含まず、商業的に入手しやすく、適切な細孔構造を有する活性炭を製造しやすい点でヤシ殻、石炭および木質が特に好ましい。
【００２０】
活性炭は、炭素質材料を炭化し、賦活することによって製造することができる。炭化する条件は特に限定されないが、例えば、粒状の炭素質材料の場合は、回分式ロータリーキルンに少量の不活性ガスを流しながら３００℃以上の温度で処理する等の条件を採用することができる。
【００２１】
炭素質材料を炭化した後、炭化された炭素質材料を賦活することによって活性炭を得ることができるが、賦活方法は、ガス賦活、薬剤賦活等いずれの方法を用いてもよい。機械的強度が高く、高い吸着性能を有する活性炭を得るという点においては、ガス賦活法が好ましい。ガス賦活法において使用されるガスとしては、水蒸気、炭酸ガス、酸素、ＬＰＧ燃焼排ガス、またはこれらの混合ガス等を挙げることができる。安全性および反応性を考慮すると、水蒸気を１０〜５０容量％含有する水蒸気含有ガスが好ましい。
【００２２】
賦活温度は、通常７００℃〜１１００℃、好ましくは８００℃〜１０００℃である。賦活時間、昇温速度は特に限定されず、選択する炭素質材料の種類、形状、サイズ、所望の細孔径分布等により異なる。賦活して得られる活性炭を、そのまま使用してもよいが、酸洗浄、水洗浄等により、付着成分を除去して使用することが好ましい。
【００２３】
このようにして得られる活性炭は、上記炭素質材料の形状に応じて、粒子状、シ−ト状等の形状となるため、これを粉砕して使用する。この活性炭の粒径に関しては、Ｄ５０は１００μｍ以下が好ましく、５０μｍ以下がより好ましい。粉砕手段としては特に限定されず、ボールミル、各種クラッシャー、ロールミル等、公知の粉砕手段を使用することができる。なお、Ｄ５０とは、粒子径分布において、ある粒子径より大きい個数または質量が全粒子のそれの５０％を占めるときの粒子径である。
【００２４】
活性炭の比表面積は、好ましくは５００ｍ２／ｇ以上であり、より好ましくは７００〜２０００ｍ２／ｇ程度のものが用いられる。活性炭の比表面積が上記範囲より小さいと、活性炭が有する本来の有機化合物の吸着除去機能が充分に機能しないことがある。
【００２５】
また、使用する活性炭は用途に応じて、熱処理を施す、表面を化学修飾する、表面に物理的に機能性物質を担持させる等の後処理を施してもよい。このような表面修飾の例としては、銀、鉄等の金属の塩や酸化物、鉱酸を添着すること等が挙げられる。
【００２６】
本発明における吸着剤の原料には、吸着剤の結合性を高めるため、また成型体の成型性を向上させるため、バインダーが含まれてもよい。バインダーとしては、特に制限されず、水溶性高分子化合物、熱可塑性有機結合剤および複合酸化物等を挙げることができる。
【００２７】
水溶性高分子化合物としては、入手が容易で毒性がないことから、ポリビニルアルコール（以下ＰＶＡと略記することがある）、メチルセルロース（以下ＭＣと略記することがある）、カルボキシルメチルセルロース（以下ＣＭＣと略記することがある）を挙げることができる。水溶性高分子化合物の使用により、加熱前の成型体の成型性が向上するため望ましい。
【００２８】
水溶性高分子化合物は、水に容易に溶解するものが好ましい。また、重合度が非常に高い場合に取扱いの困難さが増すため、１％水溶液の粘度（２０℃）が２００ｍＰａ・秒以下であることが好ましく、１００ｍＰａ・秒以下であることがさらに好ましい。このような水溶性高分子化合物としては、（株）クラレ製ポリビニルアルコール（ＰＶＡ）「クラレポバールTMＰＶＡ−２０５」、「クラレポバールTMＰＶＡ−１０５」、信越化学工業株式会社製メチルセルロース（ＭＣ）「メトローズTM６０ＳＨ−４０００」、第一工業製薬（株）製カルボキシルメチルセルロース（ＣＭＣ）「セロゲンTMＷＳ−Ａ」、（株）ダイセル製カルボキシルメチルセルロース（ＣＭＣ）「ＣＭＣダイセルTM１１０５」、「ＣＭＣダイセルTM１２０５」等が挙げられる。
【００２９】
水溶性高分子化合物は通常固体であり、それをそのまま活性炭等と混合してもよいが、予め適切な濃度の水溶液を調製し、この水溶液を活性炭等と混合してもよい。
【００３０】
水溶性高分子化合物の配合量は、成型性に大きく影響を与え得る。配合量が少なすぎれば成型体の形態を保持する事が困難になり、多すぎれば成型時において原料混合物の移動が困難になる。その適切な量は活性炭や成型の種類等に左右されるが、活性炭１００質量部に対して１〜３０質量部であることが好ましく、３〜１５質量部であることがより好ましい。
【００３１】
熱可塑性有機結合剤としては、熱溶融性の高分子化合物であれば特に制限はないが、水処理用途に使用する場合には無毒性であることが必要であり、また、化学的に安定で、ある程度の強度があるものが望ましい。このような高分子化合物としては、ポリエチレン、ポリプロピレン等のポリオレフィン、ポリメチルメタクリレート等の変性アクリル酸エステル共重合体、６，６−ナイロン等のポリアミド等、樹脂が挙げられるが、変性アクリル酸エステル共重合体、フェノール樹脂が好ましく用いられる。熱可塑性有機結合剤の粒径は、操作性等の観点から適宜決められるが、好ましくは５〜１００μｍ、より好ましくは１０〜３０μｍのものが用いられる。
【００３２】
このような熱可塑性有機結合剤としては、例えば日本カーバイト工業（株）製の商品名「ニカゾール」、日本ゼオン（株）製の商品名「Ｎｉｐｏｌ」、旭化成（株）製の粉末ポリエチレン、商品名「サンファインＵＨ−９００」、「サンファインＵＨ−９５０」、「サンテック−ＰＡＫ」等が使用できる。
【００３３】
熱可塑性有機結合剤の配合量は、活性炭の粒度等に応じて適宜決めればよいが、活性炭１００質量部に対して好ましくは１０〜１５０質量部、より好ましくは２５〜６０質量部の範囲で使用される。
【００３４】
複合酸化物としては、特に制限されないが、例えばシリカアルミナ、ゼオライト、活性白土、ベントナイト、粘土鉱物、アルミナゾル等が挙げられる。複合酸化物の配合量は、活性炭の機能を損なわない程度の範囲であればよく、活性炭１００質量部に対して好ましくは３０〜１５０質量部、より好ましくは４０〜１１０質量部の範囲で使用される。
【００３５】
このような複合酸化物としては、例えば株式会社ホージュン製の商品名「穂高」、「ニュー穂高」、「浅間」、「富士」、「スーパークレイ」、「八草木節」、「赤城」、「妙義」等が挙げられる。
【００３６】
また、本発明における吸着剤の原料には、添加剤が含まれてもよい。添加剤としては、滑剤、賦形剤等が挙げられる。滑剤としては、例えばステアリン酸カルシウム、ステアリン酸バリウム、ステアリン酸亜鉛、ステアリン酸アルミニウム、ステアリン酸マグネシウム、およびそれらの複合体等の金属石けん系滑剤、および流動パラフィン、ポリオレフィンワックス、天然油脂等の脂肪族炭化水素系滑剤、脂肪酸アマイド系滑剤、脂肪酸エステル系滑剤、ポリテトラフルオロエチレン等のフッ素プラスチック粉末等が使用できる。滑剤の配合量は、活性炭１００質量部に対して１〜５質量部が好ましい。
【００３７】
賦形剤としては、例えば乳糖、白糖、マンニトール、ソルビトール、ヒドロキシプロピルスターチ、デンプンおよびリン酸水素カルシウム等の公知の賦形剤が挙げられる。賦形剤の配合量は、活性炭１００質量部に対して１〜５質量部が好ましい。
【００３８】
さらに、活性炭のみでは吸着性能が不十分である場合に、特定の対象物質に対し特に有効な吸着効果を有する無機化合物等の更なる添加剤を吸着剤の原料に必要に応じて添加し、活性炭の吸着性能を補強することができる。このような更なる添加剤の例としては、ゼオライト、シリカアルミナ、チタノシリケート等の無機粒子等が挙げられる。
【００３９】
本発明において、好ましくは、吸着剤の原料に水が含まれ、吸着剤の成型工程を湿式成型によって行う。吸着剤の原料に水が含まれることにより、混合された原料に適切な流動性を付与することができ、成型機への充填がスムーズとなり、成型機内に原料を欠点なく充填可能となる。これによって吸着剤の充填密度および硬度を向上させることができる。水の配合量は、活性炭やバインダー等の量や種類、成型機の種類等によって異なるが、活性炭１００質量部に対して、好ましくは９０〜２２０質量部、より好ましくは１２０〜１８０質量部とすると本発明における効果の点で望ましい。また、水はその一部または全部が水溶性高分子化合物を事前に溶解するために使用され得る。
【００４０】
最終段階における打錠成型前の各成型段階によって成型される成型体の形状は、特に限定されず、例えば球状、立方体状、直方体状、円柱状、円錐状、円錐台状、多面体状、多角錐状、角錐台状、ドーナツ状、筒状、中空状およびハニカム状等の形状が挙げられる。
【００４１】
最終段階における打錠成型前の各成型段階によって成型される成型体の形状およびサイズは、目的とする吸着剤のサイズや形状に応じて決定することができ、吸着剤のサイズの均一性の向上、ならびに充填密度および硬度の向上の観点から、最終段階において得られる成型体の体積より小さいものが好ましく、最終段階において得られる成型体の１／３以下程度の体積を有するものがより好ましい。
【００４２】
最終段階における打錠成型直前の成型によって得られる成型体は、好ましくは０．５ｋｇｆ以上、より好ましくは０．７ｋｇｆ以上、さらにより好ましくは１．０ｋｇｆ以上の圧壊強度を有し、通常１．５ｋｇｆ以下の圧壊強度を有する。例えば円柱状の形状において、好ましくは０．５ｋｇｆ以上、より好ましくは０．７ｋｇｆ以上、さらにより好ましくは１．０ｋｇｆ以上の圧壊強度を有し、また、通常１．５ｋｇｆ以下の圧壊強度を有し、この場合の粒径［短径および長径］は通常０．１〜２０ｍｍ、粒長は通常０．１〜２０ｍｍであり、例えば粒径［短径および長径］０．８ｍｍ、粒長４．０ｍｍである。この成型体の圧壊強度が上記範囲であると、成型体を打錠成型し、その後加熱して得られる吸着剤の充填密度および硬度が高くなるため望ましい。
【００４３】
なお、圧壊強度は、圧縮強度測定可能な市販の力学強度測定装置（例えば、（株）島津製作所製オートグラフＡＧ−５０００Ｂ）を用いて測定することができ、成型体の短軸方向を圧縮用治具で挟持し、その状態から圧縮速度１０ｍｍ／分の条件で圧縮することにより得られる計測値である。
【００４４】
最終段階における打錠成型によって得られる成型体の形状は特に限定されず、球状、立方体状、直方体状、円柱状、円錐状、円錐台状、多面体状、多角錐状、角錐台状、ドーナツ状、筒状、中空状およびハニカム状等の形状が挙げられる。
【００４５】
最終段階における打錠成型後、得られる成型体を加熱して焼結、融着固化等させ、冷却することによって吸着剤を得ることができる。
【００４６】
この際の加熱温度は、バインダーとして熱可塑性有機結合剤を用いた場合、熱可塑性有機結合剤の融点または軟化点以上であればよいが、温度があまりに高すぎると成型体が部分収縮によって変形し、所望の形状のものが得られにくくなることがある。水溶性高分子化合物を用いた場合も熱可塑性有機結合剤と同様であり、温度があまりに高すぎると成型体が部分収縮によって変形し、所望の形状のものが得られにくくなることがある。適切な温度範囲は、バインダーの種類にもよるが、好ましくは１１５℃〜１３５℃、より好ましくは１１５℃〜１２５℃である。また、バインダーとして複合酸化物を用いた場合、加熱温度はその焼成温度以上であればよく、複合酸化物の種類にもよるが、好ましくは８００℃以上、より好ましくは９００℃以上である。加熱は、無酸素条件下、例えば窒素、アルゴン等の不活性ガス雰囲気下において行う。
【００４７】
本発明の吸着剤は、球状、立方体状、直方体状、円柱状、円錐状、円錐台状、多面体状、多角錐状、角錐台状、ドーナツ状、筒状、中空状およびハニカム状からなる群から選択される少なくとも１つの形状を有する。
【００４８】
本発明に係る吸着剤は、良好な吸着性能の観点から、好ましくは２０重量％以上、より好ましくは２５重量％以上、さらにより好ましくは４０重量％以上のベンゼン吸着能を有し、また通常６０重量％以下のベンゼン吸着能を有する。なお、ベンゼン吸着能はＪＩＳ  Ｋ１４７４溶剤蒸気の吸着性能測定に準拠して測定することができ、飽和濃度の１／１０の濃度における平衡吸着能で表すことがきる。
【００４９】
本発明において、吸着剤の粒長の標準偏差が、好ましくは０．２以下、より好ましくは０．１５以下、さらにより好ましくは０．１以下であり、また通常０．０３以上である。本発明に係る吸着剤の粒長の標準偏差は、好ましくは０．０３〜０．２、より好ましくは０．０３〜０．１５、さらにより好ましくは０．０３〜０．１である。また、本発明に係る吸着剤の短径および長径それぞれの標準偏差が、好ましくは０．１以下、より好ましくは０．０８以下、さらにより好ましくは０．０６以下であり、また通常０．０２以上である。本発明に係る吸着剤の短径および長径それぞれの標準偏差が、好ましくは０．０２〜０．１、より好ましくは０．０２〜０．０８、さらにより好ましくは０．０２〜０．０６である。吸着剤の短径、長径および／または粒長の標準偏差が上記範囲であると、吸着剤のサイズの均一性が高く、吸着剤を充填した場合の通気抵抗が低くなる。なお、吸着剤の粒長とは、打錠成型における臼の深さ方向の吸着剤の長さである。吸着剤の短径および長径とは、それぞれ、打錠成型における臼の深さ方向（粒長）に直交する、最も短い吸着剤の長さおよび最も長い吸着剤の長さである。例えば、楕円柱状の吸着剤の場合、吸着剤の短径および長径とは、それぞれ、打錠成型における臼の深さ方向に直交する楕円面において、互いに直交する吸着剤の短径および長径である。なお、円柱状の吸着剤の場合、吸着剤の短径および長径は同一となり、底面の直径（粒径）である。また、円錐台状の吸着剤の場合、吸着剤の短径および長径とは、２つの底面の直径のうち、それぞれ、より短い直径およびより長い直径である。吸着剤の短径、長径および粒長は、無作為に選ばれる３０個以上の吸着剤粒子を、デジタルノギスを用いて測定し、測定値の平均値を計算することによって測定することができる。また、本発明において、標準偏差は、吸着剤の短径等と同様に、無作為に選ばれる３０個以上の吸着剤粒子に対して算出されるものである。
【００５０】
本発明に係る吸着剤は、例えば粒径（短径および長径）５ｍｍ、粒長５ｍｍの円柱状の形状において、好ましくは２０．０Ｐａ／ｃｍ以下、より好ましくは１９．０Ｐａ／ｃｍ以下、さらにより好ましくは１８．５Ｐａ／ｃｍ以下の通気抵抗を有し、また通常１５．５Ｐａ／ｃｍ以上の通気抵抗を有する。吸着剤の通気抵抗が上記範囲であると、例えば吸着剤をガスマスク等に使用した場合に通気性能が良好となる。なお、吸着剤の通気抵抗は、直径３９ｍｍの円筒形カラムに層高１００ｍｍになるように吸着剤を充填し、ドライ空気を流速５０ｃｍ／ｓで流すことによって測定することができる。
【００５１】
本発明に係る吸着剤は、好ましくは０．３０ｇ／ｍＬ以上、より好ましくは０．３５ｇ／ｍＬ以上、さらにより好ましくは０．３７ｇ／ｍＬ以上の充填密度を有し、また通常０．７０ｇ／ｍＬ以下の充填密度を有する。吸着剤の充填密度が上記範囲であると、吸着剤の充填性が良好となる。なお、吸着剤の充填密度は、ＪＩＳ  Ｋ１４７４またはＡＳＴＭ  Ｄ２８５４によって測定することができる。
【００５２】
本発明に係る吸着剤は、好ましくは８０％以上、より好ましくは８５％以上、さらにより好ましくは９０％以上のＪＩＳ硬度を有し、また通常９９．９％以下のＪＩＳ硬度を有する。さらに、本発明に係る吸着剤は、好ましくは４０％以上、より好ましくは４５％以上、さらにより好ましくは５０％以上のＭＳ硬度を有し、また通常９８％以下のＭＳ硬度を有する。吸着剤のＭＳ硬度およびＪＩＳ硬度が上記範囲であると、吸着剤の耐久性が良好となる。
【００５３】
なお、ＪＩＳ硬度は、ＪＩＳ  Ｋ１４７４に規定された方法によって測定することができる。また、ＭＳ硬度（マイクロストレングス硬度）とは、Ｈ．Ｅ．Ｂｌａｙｄｅｎ等によって提案されているもので〔Ｈ．Ｅ．Ｂｌａｙｄｅｎ，Ｗ．Ｎｏｂｌｅ，Ｈ．Ｌ．Ｒｉｌｅｙ；Ｊ．Ｉｒｏｎ．Ｓｔｅｅｌ Ｉｎｓｔ．，Ｖｏｌ．１３６，４７−６２（１９３７）〕、２本のステンレス管に試料と鋼球を入れて一定の回転数で所定の回転を行うことにより硬度を調べるものであり、コークス関係の評価指数として当該分野において一般に用いられている測定法である。本発明においては、造粒炭の測定精度を上げるために、試料２ｇを５ｇとし、鉄製容器の回転数８００回転を１０００回転とし、鋼球１２個を１０個として実施する。
【００５４】
本発明に係る吸着剤は、粒径（短径および長径）５ｍｍ、粒長５ｍｍの円柱状の形状において、好ましくは０．５ｋｇｆ以上、より好ましくは０．６ｋｇｆ以上、さらにより好ましくは０．７ｋｇｆ以上の圧壊強度を有し、また通常３．３ｋｇｆ以下の圧壊強度を有する。吸着剤の圧壊強度が上記範囲であると、吸着剤の耐久性が良好となる。
【００５５】
本発明に係る吸着剤は、気相用または液相用として用いることができる。本発明に係る吸着剤は、特に限定されるものではないが、例えばガスマスク、溶剤回収装置、脱臭剤、自動車燃料蒸散防止装置等として用いられる。本発明に係る吸着剤を含むガスマスク、溶剤回収装置、脱臭剤および自動車燃料蒸散防止装置は、高い吸着性能を発揮する同時に通気性能が非常に高い。
【実施例】
【００５６】
以下、実施例および比較例を挙げて本発明をより具体的に説明するが、本発明はこれによって何ら限定されるものではない。【００５７】
実施例１〜９および比較例１〜１２においては、各成型方法における成型機として、以下のものを用いた。
・打錠成型機
株式会社菊水製作所製ＡＱＵ３−Ａを用いて、材料充填深さ１３ｍｍ、回転盤回転数２５ｒｐｍ、成型圧３ｋＮで行った。
・油圧押出機
ＴＡＩＹＯ社製２ＦＹ１００Ｂ１４０Ｂ３００−ＡＢを用いて、打錠成型を行った。
・ペレットミル
上田鉄工社製  １０ＨＰペレットミルを用いてペレットミル成型を行った。
・転動造粒装置
株式会社ダルトン製のスパルタン・リューザーＲＭＯ−４Ｈを用いて行った。
・整粒機
株式会社菊水製作所製ＯＧ−１を用いて、目開き１ｍｍの網を設置し整粒を行った。【００５８】
実施例１〜９および比較例１〜１２において用いる活性炭を以下のように製造した。
無煙炭を原料とする石炭系活性炭（比表面積１６５０ｍ２/ｇ）をボールミルにて粉砕し、本発明においてはこれを、石炭を原料とする活性炭とした。（株）島津製作所製の回折式粒度分布計で粉砕物の粒子径を測定したところ、Ｄ５０＝３２μｍであった。【００５９】
ヤシ殻を原料とする活性炭として、クラレケミカル（株）製ＧＷ-Ｈ（比表面積１３０ｍ２/ｇ）をボールミルにて粉砕し、Ｄ５０＝１００μｍ以下のものを用いた。【００６０】
木質を原料とする活性炭として、クラレケミカル（株）製粉末活性炭ＰＷ（比表面積１２００ｍ２/ｇ、Ｄ５０＝３５μｍ）のものを用いた。【００６１】
表１の実施例１〜９および比較例１〜１２において用いられる各成分は以下のものである。
・ベントナイト
株式会社ホージュン製「穂高TM」
・粘土鉱物
共立マテリアル株式会社製「八草木節」
・カルボキシルメチルセルロース
第一工業製薬株式会社製「セロゲンTMＷＳ−Ａ」
・メチルセルロース
信越化学工業株式会社製「メトローズTM６０ＳＨ−４０００」【００６２】
実施例１
活性炭２ｋｇ、カルボキシルメチルセルロース０．２２ｋｇ、ベントナイト１．５ｋｇおよび水２．６８ｋｇをダルトン製万能攪拌機ヘンシェルミキサーに投入して均一に攪拌、混合した。この混合物を第１成型段階においてペレットミルによって成型し、円柱状の成型体（粒径［短径および長径］０．８ｍｍ、粒長４ｍｍ）を得た。ここで、得られた成型体の圧壊強度を測定した。次に、得られた成型体を、最終段階における打錠成型によって、成型圧３ｋＮ、材料充填深さ１３ｍｍ、円柱状、回転盤回転数２５ｒｐｍの運転条件で室温にて成型し、最終的に円柱状の成型体（粒径［短径および長径］５ｍｍ、粒長５ｍｍ）を得た。その後、焼成炉を用いて９００℃、窒素雰囲気下において、１時間にわたって成型体を加熱し、吸着剤を得た。【００６３】
実施例２
表１に示す配合に従って、実施例１と同様に各成分をそれぞれ混合した。この混合物を第１成型段階においてペレットミルによって成型し、円柱状の成型体（粒径［短径および長径］０．８ｍｍ、粒長３ｍｍ）を得た。次に、得られた成型体を第２成型段階において整粒機によって成型し、円柱状の成型体（粒径［短径および長径］０．８ｍｍ、粒長１ｍｍ）を得た。ここで、得られた成型体の圧壊強度を測定した。その後、最終段階の成型において、実施例１と同様に打錠成型を行い、円柱状の成型体（粒径［短径および長径］５ｍｍ、粒長５ｍｍ）を得た。その後、焼成炉を用いて９００℃、窒素雰囲気下において、１時間にわたって成型体を加熱し、吸着剤を得た。【００６４】
実施例３〜９
表１に示す配合に従って、実施例１と同様に各成分をそれぞれ混合し、表１に示す成型方法によって、実施例１または２と同様に、円柱状の成型体（粒径［短径および長径］５ｍｍ、粒長５ｍｍ）を得た。また、最終段階における打錠成型直前の成型によって得られる成型体の圧壊強度を測定した。その後、９００℃、窒素雰囲気下において、１時間にわたって成型体を加熱し、吸着剤を得た。【００６５】
比較例１
表１に示す配合に従って、実施例１と同様に各成分をそれぞれ混合した。この混合物を油圧押出機によって成型し、円柱状の成型体（粒径［短径および長径］５ｍｍ、粒長５ｍｍ）を得た。その後、乾燥機を用いて９００℃、窒素雰囲気下において、１時間にわたって成型体を加熱し、吸着剤を得た。【００６６】
比較例２〜１２
表１に示す配合に従って、実施例１と同様に各成分をそれぞれ混合し、表１に示す成型方法によって、実施例１または比較例１と同様に、円柱状の成型体（粒径［短径および長径］５ｍｍ、粒長５ｍｍ）を得た。また、最終段階における打錠成型直前の成型によって得られる成型体の圧壊強度を測定した。その後、９００℃、窒素雰囲気下において、１時間にわたって成型体を加熱し、吸着剤を得た。【００６７】
【表１】
0006545693.tif 000002
【００６８】
実施例１〜９および比較例１〜１２において得られた吸着剤について、充填密度、ＪＩＳ硬度、ＭＳ硬度、圧壊強度、ベンゼン吸着能、通気抵抗、粒径［短径および長径］および粒長を測定した。その結果を表２に示す。【００６９】
なお、充填密度、ＪＩＳ硬度、ベンゼン吸着能は、ＪＩＳ  Ｋ１４７４に準拠して測定を行った。また、ＭＳ硬度、圧壊強度、通気抵抗、粒径、粒長は、前述した方法によって測定を行った。【００７０】
【表２】
0006545693.tif 000003
【００７１】
以上の結果より、実施例１〜９において得られた本発明による吸着剤は、高い吸着性能を有するのと同時に、その粒径および粒長の標準偏差が非常に低い値であるため、高いサイズの均一性を有することが分かる。さらに、最終段階における打錠成型直前の成型によって得られる成型体の圧壊強度が高いと、充填密度および硬度、ならびに圧壊強度にも優れる吸着剤が得られた。
一方、比較例１〜１２においては、本発明による吸着剤と比較して、吸着剤の粒径および粒長の標準偏差が低く、そのサイズが不均一であり、本発明の課題を達成することはできなかった。